(57)【要約】  本発明は、親水性モノマー由来の繰り返し単位を含む架橋可能なフッ化ビニリデンコポリマーのブレンドに関し、前記ブレンドは、改善された性能を特徴とする成形品の製造に有用である。【選択図】なし【特許請求の範囲】
【請求項１】
架橋性組成物（Ｃ）であって、
Ａ）
−  （ｉ）フッ化ビニリデン（ＶＤＦ）モノマーに由来する繰り返し単位、
−  （ｉｉ）少なくとも１種のヒドロキシル基含有ビニルモノマー（ＨＡ）に由来する繰り返し単位、
を含む少なくとも１種のフルオロポリマー［ポリマー（ＦＡ）］であって、
前記ポリマー（ＦＡ）中の繰り返し単位（ｉｉ）の合計量が、ポリマー（ＦＡ）の繰り返し単位の総モル数に対して最大１０．０モル％、好ましくは最大５．０モル％、より好ましくは最大１．５モル％であり、
少なくとも４０％のランダムに分布したモノマー（ＨＡ）のフラクションによって特徴付けられるポリマー（ＦＡ）；及び
Ｂ）
−  （ｉ）フッ化ビニリデン（ＶＤＦ）モノマーに由来する繰り返し単位、
−  （ｉｉｉ）少なくとも１種のカルボキシル基含有ビニルモノマー（ＣＡ）に由来する繰り返し単位、
を含む、ポリマー（ＦＡ）とは異なる少なくとも１種のフルオロポリマー［ポリマー（ＦＢ）］であって、
前記ポリマー（ＦＢ）中の繰り返し単位（ｉｉｉ）の合計量が、ポリマー（ＦＢ）の繰り返し単位の総モル数に対して最大１０．０モル％、好ましくは最大５．０モル％、より好ましくは最大１．５モル％であり、
少なくとも４０％のランダムに分布した単位（ＣＡ）のフラクションによって特徴付けられるポリマー（ＦＢ）；
を含有する架橋性組成物（Ｃ）。
【請求項２】
前記ヒドロキシル基含有ビニルモノマー（ＨＡ）が式（Ｉ）の化合物である、請求項１に記載の組成物（Ｃ）：
2021533233.tif 000014
（式中、
Ｒ１、Ｒ２、及びＲ３は、互いに同じであるか異なり、独立して、水素原子、ハロゲン原子、及びＣ１〜Ｃ３炭化水素基から選択され、ＲＯＨは、少なくとも１つのヒドロキシル基を含んでおり鎖内に１つ以上の酸素原子、カルボニル基、又はカルボキシ基を含む場合があるＣ２〜Ｃ１０炭化水素鎖部位である）。
【請求項３】
モノマー（ＨＡ）が式（Ｉａ）の化合物である、請求項２に記載の組成物（Ｃ）：
2021533233.tif 000015
（式中、
Ｒ１、Ｒ２、及びＲ３、互いに同じであるか異なり、独立して水素原子及びＣ１〜Ｃ３炭化水素基から選択され、Ｒ’ＯＨは、少なくとも１つのヒドロキシル基を含むＣ１〜Ｃ５炭化水素部位である）。
【請求項４】
式（Ｉａ）のモノマー（ＨＡ）が、ヒドロキシエチル（メタ）アクリレート（ＨＥＡ）、２−ヒドロキシプロピルアクリレート（ＨＰＡ）、ヒドロキシエチルヘキシル（メタ）アクリレート、及びそれらの混合物からなる群から選択される、請求項３に記載の組成物（Ｃ）。
【請求項５】
前記カルボキシル基含有ビニルモノマー（ＣＡ）が式（ＩＩ）の化合物である、請求項１に記載の組成物（Ｃ）：
2021533233.tif 000016
（式中、
Ｒ１、Ｒ２、及びＲ３は、互いに同じであるか異なり、独立して水素原子及びＣ１〜Ｃ３炭化水素基から選択され、ＲＨは、水素、又は少なくとも１個のカルボキシル基を含むＣ２〜Ｃ１０炭化水素部位である）。
【請求項６】
（ＣＡ）が式（ＩＩａ）の化合物である、請求項１に記載の組成物（Ｃ）：
2021533233.tif 000017
（式中、
Ｒ１、Ｒ２、及びＲ３は、互いに同じであるか異なり、独立して水素原子及びＣ１〜Ｃ３炭化水素基から選択され、Ｒ’Ｈは、水素、又は少なくとも１個のカルボキシル基を含むＣ１〜Ｃ５炭化水素部位である）。
【請求項７】
モノマー（ＣＡ）が、アクリル酸（ＡＡ）、（メタ）アクリル酸、及びそれらの混合物からなる群から選択される、請求項６に記載の組成物（Ｃ）。
【請求項８】
ポリマー（ＦＡ）が、ＶＤＦとは異なる１種以上のフッ素化コモノマー（ＣＦ）に由来する繰り返し単位を更に含む、請求項１〜７のいずれか一項に記載の組成物（Ｃ）。
【請求項９】
ポリマー（ＦＢ）が、ＶＤＦとは異なる１種以上のフッ素化コモノマー（ＣＦ）に由来する繰り返し単位を更に含む、請求項１〜８のいずれか一項に記載の組成物（Ｃ）。
【請求項１０】
−  ポリマー（ＦＡ）が、
−  少なくとも７０モル％、好ましくは少なくとも７５モル％、より好ましくは少なくとも８５モル％のフッ化ビニリデン（ＶＤＦ）、
−  ０．１モル％〜３．０モル％、好ましくは０．２モル％〜１．５モル％、より好ましくは０．５モル％〜１．０モル％の、少なくとも１種のヒドロキシル基含有ビニルモノマー（ＨＡ）、
−  任意選択的な、０．５〜３．０モル％の、少なくとも１種のフッ素化コモノマー（ＣＦ）由来の繰り返し単位、を含むか、好ましくはこれらからなり；
及び
−  ポリマー（ＦＢ）が、
−  少なくとも７０モル％、好ましくは少なくとも７５モル％、より好ましくは少なくとも８５モル％のフッ化ビニリデン（ＶＤＦ）、
−  ０．１モル％〜３．０モル％、好ましくは０．２モル％〜１．５モル％、より好ましくは０．５モル％〜１．０モル％の、少なくとも１種のヒドロキシル基含有ビニルモノマー（ＣＡ）、
−  任意選択的な、０．５〜３．０モル％の、少なくとも１種のフッ素化コモノマー（ＣＦ）由来の繰り返し単位、
を含むか、好ましくはこれらからなる；
請求項１〜９のいずれか一項に記載の組成物（Ｃ）。
【請求項１１】
少なくとも１種の酸性架橋触媒を更に含有する、請求項１〜１０のいずれか１項に記載の組成物（Ｃ）。
【請求項１２】
前記酸性架橋触媒が、三フッ化ホウ素、塩化アルミニウム、塩化亜鉛、塩化第一スズ、三塩化アンチモン、塩化第二鉄、三フッ化ホウ素ジメチルエーテル錯体、三フッ化ホウ素−ジエチルエーテル錯体、三フッ化ホウ素−ジプロピルエーテル錯体、及び三酸化アンチモンからなる群から選択されるルイス酸である、請求項１１に記載の組成物（Ｃ）。
【請求項１３】
１３０℃〜２５０℃に含まれる温度で請求項１〜１２のいずれか一項に記載の組成物（Ｃ）を熱処理する工程を含む、架橋フルオロポリマー（ＸＬＦ）の調製方法。
【請求項１４】
請求項１３に記載の架橋フルオロポリマー（ＸＬＦ）を含む成形品。
【請求項１５】
Ａ）請求項１〜１２のいずれか一項に記載の組成物（Ｃ）を成形品へと加工すること；
Ｂ）工程（ａ）で得た前記成形品を１３０℃〜２５０℃に含まれる温度で熱処理すること；
を含む、架橋フルオロポリマー（ＸＬＦ）を含む成形品の製造方法。
【発明の詳細な説明】
【技術分野】
【０００１】
関連出願の相互参照
本出願は、２０１８年８月９日出願の欧州特許出願公開第１８３０６０９２．０号に基づく優先権を主張するものであり、これらの出願の全内容は、あらゆる目的のために参照により本明細書に援用される。
【０００２】
本発明は、親水性モノマー由来の繰り返し単位を含む架橋可能なフッ化ビニリデンコポリマーのブレンドに関し、前記ブレンドは、改善された性能を特徴とする成形品の製造に有用である。
【背景技術】
【０００３】
ポリフッ化ビニリデンポリマー（ＰＶＤＦ）は、押出、射出成形、繊維紡糸、押出ブロー成形、及びブローフィルムなどの多くの異なるプロセスによってポリマー構造へと形成される溶融加工可能な樹脂である。
【０００４】
ＰＶＤＦは、フィルム、コーティング、及び繊維などの物品の製造のために、ＰＶＤＦ粉末をアセトン又はＮＭＰなどの有機溶媒に溶解することによって調製された溶液の形態でも使用される。
【０００５】
ＰＶＤＦの分子量を増加させることは、特に機械的特性に関して、これらの材料から製造された物品の性能を増加させることが知られている。
【０００６】
しかしながら、高分子量ＰＶＤＦは溶融加工することが困難である。
【０００７】
高分子量ＰＶＤＦは、有機溶媒に適切に溶解させることも困難である。特に、分子量が高いほど、溶液の調製に時間を要する。
【０００８】
そのため、当該技術分野で公知のプロセスによって前記高分子量ＰＶＤＦを成形することは、困難であるか不可能である。
【０００９】
ＰＶＤＦ樹脂の分子量は、架橋によって増加させることができる。
【００１０】
架橋のアプローチは、通常、架橋剤促進剤をフルオロポリマーとブレンドし、続いて熱処理又は電離放射線処理して架橋させることを含む。
【００１１】
米国特許第５００３００８号明細書（ＴＤＫ  ＣＯＲＰ）２３／０３／１９９１には、ポリフッ化ビニリデン樹脂をオルガノシランと配合する工程と、前記オルガノシラン化合物をポリフッ化ビニリデン樹脂分子上にグラフトする工程と、樹脂コンパウンドを物品の形態に成形する工程と、このようにして成形した物品を、水及びそれに接触するシラノール縮合触媒の存在下で加熱する工程と、を含む架橋ポリフッ化ビニリデン樹脂の成形品の製造方法が開示されている。
【００１２】
代替の手法では、ペンダント官能基を含むフッ素化コポリマーは、架橋剤促進剤の存在下で熱的に架橋することができる。例えば、欧州特許第０９６９０２３号明細書（ＤＵＰＯＮＴ  ＴＨＥ  ＮＥＭＯＵＲＳ  ＡＮＤ  ＣＯＭＰＡＮＹ）０５／０１／２０００には、ポリアミドなどの架橋促進剤の存在下で熱的に架橋され得る官能化フルオロポリマーが開示されており、前記フルオロポリマーの官能基には、エステル、アルコール、及び酸が含まれる。
【００１３】
米国特許出願公開第２００６／０１４８９１２号明細書（ＫＵＲＥＨＡ  ＣＯＲＰＯＲＡＴＩＯＮ）０１／０２／２００６には、エポキシ基、ヒドロキシル基、カルボキシ基、エステル基、アミド基、及び酸無水物基から選択される少なくとも１種の親水性基を骨格中に組み込んだフッ化ビニリデンコポリマーが開示されており、これを可塑剤及び良溶媒と混合することで、多孔質膜の製造に有用な組成物が製造される。その後、前記組成物の押出によって得られたフィルムは、その中で得られた多孔質膜の改善された加工性を提供する目的で、その結晶化度を高めるために熱処理される。熱処理後、フィルムに対して抽出プロセスを行うことで可塑剤が除去され、多孔質膜が得られる。
【００１４】
フッ化ビニリデンと親水性モノマーとの共重合は、そのようなコモノマーの非常に異なる反応性及びそれら固有の非相溶性に起因して、実際には容易ではない作業であることが当該技術分野で知られている。
【００１５】
更に、親水性基を有する官能化モノマーを大量にＶＤＦ骨格に組み込むと、共重合の時間が長くなり、その結果、生産性が低くなり、また得られるコポリマーがＰＶＤＦ樹脂の固有の特性を失う可能性がある。
【００１６】
増加した分子量のＰＶＤＦ及び改善された性能を有する物品を得ることを可能にする有効な程度の架橋を持たせるためには、ＶＤＦコポリマー内により多量の官能基を持たせることが望ましいであろう。
【発明の概要】
【課題を解決するための手段】
【００１７】
それぞれ特定の官能化モノマーを有するフッ化ビニリデンコポリマーのブレンドを使用して成形品を製造することができ、次いでこれを熱処理して、コポリマー中に存在する官能基間の架橋反応を通じて前記成形品の性能を改善できることが見出された。
【００１８】
更に、ブレンド中の各フッ化ビニリデンコポリマーは、一定量の官能基を付与し、これにより、当該技術分野で公知のコポリマーと比較して熱架橋を受けることができる全体的により多い量の基が得られる。
【００１９】
したがって、発明の目的は、
Ａ）
−  （ｉ）フッ化ビニリデン（ＶＤＦ）モノマーに由来する繰り返し単位、
−  （ｉｉ）少なくとも１種のヒドロキシル基含有ビニルモノマー（ＨＡ）に由来する繰り返し単位、
を含む少なくとも１種のフルオロポリマー［ポリマー（ＦＡ）］であって、
前記ポリマー（ＦＡ）中のモノマー（ＨＡ）の合計量が、ポリマー（ＦＡ）の繰り返し単位の総モル数に対して最大１０．０モル％、好ましくは最大５．０モル％、より好ましくは最大１．５モル％であり、
少なくとも４０％のランダムに分布したモノマー（ＨＡ）のフラクションによって特徴付けられる前記ポリマー（ＦＡ）；及び
Ｂ）
−  （ｉ）フッ化ビニリデン（ＶＤＦ）モノマーに由来する繰り返し単位、
−  （ｉｉｉ）少なくとも１種のカルボキシル基含有ビニルモノマー（ＣＡ）に由来する繰り返し単位、
を含む、ポリマー（ＦＡ）とは異なる少なくとも１種のフルオロポリマー［ポリマー（ＦＢ）］であって、
前記ポリマー（ＦＢ）中のモノマー（ＣＡ）の合計量が、ポリマー（ＦＢ）の繰り返し単位の総モル数に対して最大１０．０モル％、好ましくは最大５．０モル％、より好ましくは最大１．５モル％であり、
少なくとも４０％のランダムに分布したモノマー（ＣＡ）のフラクションによって特徴付けられるポリマー（ＦＢ）；
を含有する架橋性組成物（Ｃ）である。
【００２０】
本発明の第２の目的では、上で詳述した組成物（Ｃ）の調製方法が提供される。
【００２１】
本発明の第３の態様は、１３０℃〜２５０℃に含まれる温度で組成物（Ｃ）を熱処理する工程を含む、架橋フルオロポリマー（ＸＬＦ）の調製方法に関する。
【００２２】
本発明は、更に、上で規定した通りに得た架橋フルオロポリマー（ＸＬＦ）を含む物品に関する。
【００２３】
本発明は、
（ａ）上で規定した組成物（Ｃ）を成形品へと加工すること；
（ｂ）工程（ａ）で得た成形品を１３０℃〜２５０℃に含まれる温度で熱処理すること；
を含む、架橋フルオロポリマー（ＸＬＦ）を含む物品の製造方法にも関する。
【発明を実施するための形態】
【００２４】
「フッ化ビニリデンに由来する繰り返し単位」（一般に二フッ化ビニリデン１，１−ジフルオロエチレン、ＶＤＦとしても示される）という用語は、式ＣＦ２＝ＣＨ２の繰り返し単位を示すことを意図している。
【００２５】
適切なヒドロキシル基含有ビニルモノマー（ＨＡ）は式（Ｉ）の化合物である：
2021533233.tif 000002
（式中、
Ｒ１、Ｒ２、及びＲ３は、互いに同じであるか異なり、独立して、水素原子、ハロゲン原子、及びＣ１〜Ｃ３炭化水素基から選択され、ＲＯＨは、少なくとも１つのヒドロキシル基を含んでおり鎖内に１つ以上の酸素原子、カルボニル基、又はカルボキシ基を含む場合があるＣ２〜Ｃ１０炭化水素鎖部位である）。
【００２６】
好ましい実施形態では、モノマー（ＨＡ）は式（Ｉａ）の化合物である：
2021533233.tif 000003
（式中、
Ｒ１、Ｒ２、及びＲ３は、互いに同じであるか異なり、独立して水素原子及びＣ１〜Ｃ３炭化水素基から選択され、Ｒ’ＯＨは、少なくとも１つのヒドロキシル基を含むＣ１〜Ｃ５炭化水素部位である）。
【００２７】
式（Ｉａ）のモノマー（ＨＡ）の非限定的な例としては、特に、
−  ヒドロキシエチル（メタ）アクリレート（ＨＥＡ）、
−  ２−ヒドロキシプロピルアクリレート（ＨＰＡ）、
−  ヒドロキシエチルヘキシル（メタ）アクリレート、
及びそれらの混合物、
が挙げられる。
【００２８】
好ましくは、少なくとも１種のモノマー（ＨＡ）は、ヒドロキシエチル（メタ）アクリレート（ＨＥＡ）である。
【００２９】
適切なカルボキシル基含有ビニルモノマー（ＣＡ）は式（ＩＩ）の化合物である：
2021533233.tif 000004
（式中、
Ｒ１、Ｒ２、及びＲ３は、互いに同じであるか異なり、独立して水素原子及びＣ１〜Ｃ３炭化水素基から選択され、ＲＨは、水素、又は少なくとも１個のカルボキシル基を含むＣ２〜Ｃ１０炭化水素部位である）。
【００３０】
好ましい実施形態では、モノマー（ＣＡ）は式（ＩＩａ）の化合物である：
2021533233.tif 000005
（式中、
Ｒ１、Ｒ２、及びＲ３は、互いに同じであるか異なり、独立して水素原子及びＣ１〜Ｃ３炭化水素基から選択され、Ｒ’Ｈは、水素、又は少なくとも１個のカルボキシル基を含むＣ１〜Ｃ５炭化水素部位である）。
【００３１】
式（ＩＩａ）のモノマー（ＣＡ）の非限定的な例としては、特に、
−  アクリル酸（ＡＡ）、
−  （メタ）アクリル酸、
及びそれらの混合物、
が挙げられる。
【００３２】
好ましくは、少なくとも１種のモノマー（ＣＡ）はアクリル酸（ＡＡ）である。
【００３３】
組成物（Ｃ）中のポリマー（ＦＡ）とポリマー（ＦＢ）との間の重量比は、５：９５〜９５：５に含まれていてもよく、好ましくは２０：８０〜８０：２０に含まれる。
【００３４】
組成物（Ｃ）中のポリマー（ＦＡ）とポリマー（ＦＢ）との間の重量比は、好ましくは、組成物（Ｃ）中の繰り返し単位（ｉｉ）と繰り返し単位（ｉｉｉ）との間のモル比を２０：１〜１：２０、好ましくは１０：１〜１：１０の範囲に含まれる比で得ることができるようなものである。
【００３５】
ポリマー（ＦＡ）では、ランダムに分布した単位（ＨＡ）のフラクションが少なくとも４０％であり、ポリマー（ＦＢ）では、ランダムに分布した単位（ＣＡ）のフラクションが少なくとも４０％であることが必須である。
【００３６】
「ランダムに分布した単位（ＨＡ）のフラクション」という表現は、ポリマー（ＦＡ）中のＶＤＦモノマーに由来する２つの繰り返し単位間に含まれる（ＨＡ）モノマー配列の平均の数（％）と、（ＭＡ）モノマー繰り返し単位の合計の平均の数との間のパーセント比を指すことが意図されており、以下の式に従う：
2021533233.tif 000006
【００３７】
（ＨＡ）繰り返し単位のそれぞれが隔てられる場合、すなわち、ＶＤＦモノマーの２つの繰り返し単位の間に含まれる場合、（ＨＡ）配列の平均数は、（ＨＡ）繰り返し単位の平均総数に等しく、そのため、ポリマー（ＦＡ）中のランダムに分布した単位（ＨＡ）のフラクションは１００％である。この値は、ポリマー（ＦＡ）内の（ＨＡ）繰り返し単位の完全にランダムな分布に対応する。
【００３８】
したがって、（ＨＡ）単位の総数に対する孤立した（ＨＡ）単位の数が多いほど、上記のようにランダムに分布した単位（ＨＡ）のフラクションのパーセント値が大きくなる。
【００３９】
「ランダムに分布した単位（ＣＡ）のフラクション」という表現は、ポリマー（ＦＢ）中のＶＤＦモノマーに由来する２つの繰り返し単位間に含まれる（ＣＡ）モノマー配列の平均の数（％）と、（ＣＡ）モノマー繰り返し単位の合計の平均の数との間のパーセント比を指すことが意図されており、以下の式に従う：
2021533233.tif 000007
【００４０】
（ＣＡ）繰り返し単位のそれぞれが隔てられる場合、すなわち、ＶＤＦモノマーの２つの繰り返し単位の間に含まれる場合、（ＣＡ）配列の平均数は、（ＣＡ）繰り返し単位の平均総数に等しく、そのため、ポリマー（ＦＢ）中のランダムに分布した単位（ＣＡ）のフラクションは１００％である。この値は、ポリマー（ＦＢ）内の（ＣＡ）繰り返し単位の完全にランダムな分布に対応する。
【００４１】
したがって、（ＣＡ）単位の総数に対する孤立した（ＣＡ）単位の数が多いほど、上述したランダムに分布した単位（ＣＡ）のフラクションのパーセント値が大きくなる。
【００４２】
ポリマー（ＦＡ）中の（ＨＡ）モノマー繰り返し単位の総平均数及びポリマー（ＦＢ）中の（ＣＡ）モノマー繰り返し単位の総平均数の決定は、任意の適切な方法によって行うことができ、ＮＭＲが好ましい。
【００４３】
ポリマー（ＦＡ）及びポリマー（ＦＢ）中にそれぞれランダムに分布した単位（ＨＡ）及び（ＣＡ）のフラクションは、好ましくは少なくとも５０％、より好ましくは少なくとも６０％、最も好ましくは少なくとも７０％である。
【００４４】
ポリマー（ＦＡ）は、好ましくは少なくとも０．１モル％、より好ましくは少なくとも０．２モル％の、前記モノマー（ＨＡ）由来の繰り返し単位を含む。
【００４５】
ポリマー（ＦＡ）は、好ましくは最大７．０モル％、より好ましくは最大５．０モル％、更に好ましくは最大３．０モル％のモノマー（ＨＡ）由来の繰り返し単位を含む。
【００４６】
ポリマー（ＦＢ）は、好ましくは少なくとも０．１モル％、より好ましくは少なくとも０．２モル％の、前記モノマー（ＣＡ）由来の繰り返し単位を含む。
【００４７】
ポリマー（ＦＢ）は、好ましくは最大７．０モル％、より好ましくは最大５．０モル％、更に好ましくは最大３．０モル％のモノマー（ＣＡ）由来の繰り返し単位を含む。
【００４８】
ポリマー（ＦＡ）及びポリマー（ＦＢ）がそれぞれがＶＤＦに由来する繰り返し単位を少なくとも７０モル％含む組成物（Ｃ）で優れた結果が得られた。
【００４９】
ポリマー（ＦＡ）と（ＦＢ）の両方は、独立して、エラストマーであっても半結晶性ポリマーであってもよい。
【００５０】
好ましくは、ポリマー（ＦＡ）とポリマー（ＦＢ）の両方が半結晶性ポリマーである。
【００５１】
本明細書で用いるところでは、用語「半結晶性」は、ＤＳＣ分析でガラス転移温度Ｔｇに加えて、少なくとも１つの結晶融点を有するフルオロポリマーを意味する。本発明の目的のためには、半結晶性フルオロポリマーは、ＡＳＴＭ  Ｄ３４１８−０８に従って測定されるように、１０〜９０Ｊ／ｇの、好ましくは３０〜８０Ｊ／ｇの、より好ましくは３５〜７５Ｊ／ｇの融解熱を有するフルオロポリマーを意味することを本明細書では意図する。
【００５２】
本発明の目的のためには、用語「エラストマー」は、真のエラストマー、又は真のエラストマーを得るための基礎成分として役立つポリマー樹脂を示すことを意図する。
【００５３】
真のエラストマーは、ＡＳＴＭ、Ｓｐｅｃｉａｌ  Ｔｅｃｈｎｉｃａｌ  Ｂｕｌｌｅｔｉｎ、第１８４規格により、室温でその固有長さの２倍に伸長でき、それらを５分間張力下に保持した後、解放すると、同時にその初期長さの１０％以内に戻る材料として定義されている。
【００５４】
好ましくは、２５℃でジメチルホルムアミド中で測定されるポリマー（Ｆ）の固有粘度は、０．８０ｌ／ｇ未満、好ましくは０．５０ｌ／ｇ未満、より好ましくは０．２０ｌ／ｇ未満である。
【００５５】
ポリマー（ＦＡ）とポリマー（ＦＢ）の両方は、ＶＤＦとは異なる１種以上のフッ素化コモノマー（ＣＦ）に由来する繰り返し単位を更に含んでいてもよい。
【００５６】
「フッ素化コモノマー（ＣＦ）」という用語は、少なくとも１個のフッ素原子を含むエチレン性不飽和コモノマーを意味することが本明細書では意図される。
【００５７】
好適なフッ素化コモノマー（ＣＦ）の非限定的な例としては、とりわけ、以下のものが挙げられる：
（ａ）Ｃ２〜Ｃ８フルオロ及び／又はパーフルオロオレフィン、例えばテトラフルオロエチレン（ＴＦＥ）、ヘキサフルオロプロピレン（ＨＦＰ）、ペンタフルオロプロピレン、及びヘキサフルオロイソブチレン；
（ｂ）Ｃ２〜Ｃ８水素化モノフルオロオレフィン、例えばフッ化ビニル、１，２−ジフルオロエチレン及びトリフルオロエチレン；
（ｃ）式ＣＨ２＝ＣＨ−Ｒｆ０（式中、Ｒｆ０は、Ｃ１〜Ｃ６パーフルオロアルキル基である）のパーフルオロアルキルエチレン；
（ｄ）クロロトリフルオロエチレン（ＣＴＦＥ）などのクロロ−、及び／又はブロモ−、及び／又はヨード−Ｃ２〜Ｃ６フルオロオレフィン。
【００５８】
ポリマー（ＦＡ）及びポリマー（ＦＢ）中のフッ素化コモノマー（ＣＦ）は、好ましくはＨＦＰである。
【００５９】
好ましい一実施形態では、ポリマー（Ｆ）は半結晶性であり、０．１〜１０．０モル％、好ましくは０．３〜５．０モル％、より好ましくは０．５〜３．０モル％の前記フッ素化コモノマー（ＣＦ）由来の繰り返し単位を含む。
【００６０】
本発明による好ましい実施形態では、ポリマー（ＦＡ）とポリマー（ＦＢ）の両方が、少なくとも１種のフッ素化コモノマー（ＣＦ）、好ましくはＨＦＰを含む。
【００６１】
鎖末端、欠陥、又は他の不純物タイプの部分がポリマー（ＦＡ）又はポリマー（ＦＢ）中に含まれる場合があるが、これらはその性質を損なわないことが理解される。
【００６２】
ポリマー（ＦＡ）は、より好ましくは：
−  少なくとも７０モル％、好ましくは少なくとも７５モル％、より好ましくは少なくとも８５モル％のフッ化ビニリデン（ＶＤＦ）、
−  ０．１モル％〜３．０モル％、好ましくは０．２モル％〜１．５モル％、より好ましくは０．５モル％〜１．０モル％の、少なくとも１種のヒドロキシル基含有ビニルモノマー（ＨＡ）、
由来の繰り返し単位を含み；
−  任意選択的には、０．５〜３．０モル％の、少なくとも１種のフッ素化コモノマー（ＣＦ）由来の繰り返し単位も含む。
【００６３】
ポリマー（ＦＢ）は、より好ましくは：
−  少なくとも７０モル％、好ましくは少なくとも７５モル％、より好ましくは少なくとも８５モル％のフッ化ビニリデン（ＶＤＦ）、
−  ０．１モル％〜３．０モル％、好ましくは０．２モル％〜１．５モル％、より好ましくは０．５モル％〜１．０モル％の、少なくとも１種のヒドロキシル基含有ビニルモノマー（ＣＡ）、
由来の繰り返し単位を含み；
−  任意選択的には、０．５〜３．０モル％の、少なくとも１種のフッ素化コモノマー（ＣＦ）由来の繰り返し単位も含む。
【００６４】
ポリマー（ＦＡ）及びポリマー（ＦＢ）は、例えば国際公開第２００８１２９０４１号パンフレットに記載されている手順に従って有機媒体中の懸濁液の中で、又は当該技術分野で説明されている通りに典型的に行われる水性エマルジョンの中で（例えば米国特許第４，０１６，３４５号明細書、米国特許第４，７２５，６４４号明細書、及び米国特許第６，４７９，５９１号明細書を参照）、ＶＤＦモノマーと、任意選択的な少なくとも１種のコモノマー（ＣＦ）と、それぞれ少なくとも１種のモノマー（ＨＡ）及び少なくとも１種のモノマー（ＣＡ）との重合によって得ることができる。
【００６５】
ポリマー（ＦＡ）を調製するための手順は、ラジカル開始剤の存在下で水性媒体中でフッ化ビニリデン（ＶＤＦ）モノマーと、モノマー（ＨＡ）と、任意選択的なコモノマー（ＣＦ）とを反応容器内で重合することを含み、前記方法は、
−  モノマー（ＨＡ）を含む水溶液を連続的に供給すること；及び
−  フッ化ビニリデンの臨界圧力を超えて前記反応容器内の圧力を維持すること；
を含む。
【００６６】
ポリマー（ＦＢ）を調製するための手順は、ラジカル開始剤の存在下で水性媒体中でフッ化ビニリデン（ＶＤＦ）モノマーと、モノマー（ＣＡ）と、任意選択的なコモノマー（ＣＦ）とを反応容器内で重合することを含み、前記方法は、
−  モノマー（ＣＡ）を含む水溶液を連続的に供給すること；及び
−  フッ化ビニリデンの臨界圧力を超えて前記反応容器内の圧力を維持すること；
を含む。
【００６７】
重合の実施全体の間、圧力はフッ化ビニリデンの臨界圧力よりも高く維持される。通常、圧力は５０ｂａｒ超、好ましくは７５ｂａｒ超、更により好ましくは１００ｂａｒ超の値で維持される。
【００６８】
ポリマー（ＦＡ）又はポリマー（ＦＢ）をそれぞれ調製するための重合の実施全体の時間、モノマー（ＨＡ）又はモノマー（ＣＡ）のいずれかを含む水溶液の連続供給を継続することが不可欠である。
【００６９】
この形式では、ポリマーのＶＤＦモノマーポリマー骨格内で、ポリマー（ＦＡ）中でのモノマー（ＨＡ）と、ポリマー（ＦＢ）中でのモノマー（ＣＡ）のほぼ統計的な分布を得ることが可能である。
【００７０】
「連続供給」又は「連続的に供給」という表現は、重合が完了するまで、モノマー（ＨＡ）の水溶液又はモノマー（ＣＡ）の水溶液のゆっくりとした、少量の、徐々に増加させる添加が行われることを意味する。
【００７１】
重合中に連続的に供給されるモノマー（ＨＡ）又はモノマー（ＣＡ）の水溶液は、それぞれポリマー（ＦＡ）又はポリマー（ＦＢ）の調製のための反応中に供給される前記モノマーの合計量（すなわち最初に入っている量プラス連続供給量）の少なくとも５０重量％である。モノマー（ＨＡ）とモノマー（ＣＡ）のいずれかの合計量の好ましくは少なくとも６０重量％、より好ましくは少なくとも７０重量％、最も好ましくは少なくとも８０重量％が、重合中に連続的に供給される。この要件が必須ではない場合であっても、重合中にＶＤＦモノマーの徐々に増加させる添加を行うことができる。通常、本発明のポリマー（ＦＡ）及びポリマー（ＦＢ）を調製するためのプロセスは、少なくとも３５℃、好ましくは少なくとも４０℃、より好ましくは少なくとも４５℃の温度で行われる。
【００７２】
ポリマー（ＦＡ）又はポリマー（ＦＢ）のいずれかを得るための重合が懸濁液中で行われる場合、ポリマー（ＦＡ）及びポリマー（ＦＢ）は、典型的には粉末の形態で供給される。
【００７３】
ポリマー（ＦＡ）又はポリマー（ＦＢ）のいずれかを得るための重合がエマルジョンの中で行われる場合、ポリマー（ＦＡ）及びポリマー（ＦＢ）は、典型的には水性分散液の形態、水性分散液（ＤＡ）及び水性分散液（ＤＢ）の形態でそれぞれ供給され、これらは乳化重合によって直接得たまま使用することができ、或いは濃縮工程後に使用することができる。好ましくは、分散液（ＤＡ）及び分散液（ＤＢ）中のポリマー（ＦＡ）及びポリマー（ＦＢ）の固形分は、それぞれ２０〜５０重量％に含まれる範囲である。
【００７４】
乳化重合によって得られたポリマー（ＦＡ）及びポリマー（ＦＢ）は、分散液の濃縮及び／又は凝固によって、それぞれ水性分散液（ＤＡ）及び分散液（ＤＢ）から単離することができ、その後の乾燥によって粉末形態で得ることができる。
【００７５】
ポリマー（ＦＡ）及びポリマー（ＦＢ）を任意選択的に更に押し出すことで、ペレット形態のポリマー（ＦＡ）及びポリマー（ＦＢ）を得ることができる。
【００７６】
押出は、押出機で適切に行われる。押出の継続時間は、適切には数秒から３分の範囲である。
【００７７】
ポリマー（ＦＡ）及びポリマー（ＦＢ）を任意の適切な有機溶媒に溶解することで、それぞれ対応する溶液（ＳＡ）及び溶液（ＳＢ）を得ることができる。
【００７８】
好ましくは、溶液（ＳＡ）中のポリマー（ＦＡ）及び溶液（ＳＢ）中のポリマー（ＦＢ）の固形分は、２〜３０重量％に含まれる範囲である。
【００７９】
ポリマー（ＦＡ）及びポリマー（ＦＢ）を溶解するための適切な有機溶媒の非限定的な例は、Ｎ−メチル−２−ピロリドン、Ｎ，Ｎ−ジメチルホルムアミド、Ｎ，Ｎ−ジメチルアセトアミド、ジメチルスルホキシド、ヘキサメチルホスファミド、ジオキサン、テトラヒドロフラン、テトラメチル尿素、リン酸トリエチル、及びリン酸トリメチル、脂肪族ケトン、脂環式ケトン、脂環式エステルである。これらの有機溶媒は、単独で使用されても２種以上の混合物で使用されてもよい。
【００８０】
別の態様では、本発明は、上に詳述したような組成物（Ｃ）の調製方法であって、前記方法が、任意の従来の混合手法を用いて少なくとも１種のポリマー（ＦＡ）を少なくとも１種のポリマー（ＦＢ）と混合する工程を含む方法を提供する。
【００８１】
本発明の一実施形態では、組成物（Ｃ）は、ポリマー（ＦＡ）及びポリマー（ＦＢ）の両方を固体形態で適切なミキサー中で混合することによって調製される。
【００８２】
したがって、組成物（Ｃ）は、固体形態で提供されてもよく、また、任意選択的には更に押し出されることで、ペレット形態の組成物（Ｃ）が供給されてもよい。
【００８３】
上で規定した通りに得た組成物（Ｃ）は、ポリマー（ＦＡ）及びポリマー（ＦＢ）を溶解するための上で規定した適切な有機溶媒の中に溶解させて溶液形態で供給することもできる［溶液（ＣＳ）］。
【００８４】
本発明の別の実施形態では、組成物（Ｃ）は、ポリマー（ＦＡ）及びポリマー（ＦＢ）の両方を適切な有機溶媒中の溶液の形態で混合し、結果として溶液（ＳＡ）を上で規定した溶液（ＳＢ）と混合し、上で規定した組成物（ＣＳ）を得ることによって調製される。
【００８５】
本発明の別の実施形態では、組成物（Ｃ）は、ポリマー（ＦＡ）及びポリマー（ＦＢ）の両方を水性分散液の形態で混合し、結果として分散液（ＤＡ）を上で規定した分散液（ＤＢ）と混合し、結果として水性分散液の形態の組成物（ＤＳ）を得ることによって調製される。
【００８６】
固体形態の組成物（Ｃ）を再度得るために、組成物（ＣＳ）及び組成物（ＣＤ）は、それぞれ有機溶媒又は水の除去のための熱処理を受けることができ、その結果有機溶媒又は水を含まない。
【００８７】
本発明の別の態様では、組成物（Ｃ）は、少なくとも１種の酸性架橋触媒を更に含んでいてもよい。
【００８８】
適切な酸性架橋触媒としては、例えば、ルイス酸、強鉱酸、例えば硫酸、リン酸、ポリリン酸、過塩素酸など；飽和脂肪族炭化水素スルホン酸及び芳香族炭化水素スルホン酸、例えばエタンスルホン酸、プロパンスルホン酸、ベンゼンスルホン酸、トルエンスルホン酸、ナフタレンスルホン酸、低級アルキル置換ベンゼンスルホン酸などが挙げられる。
【００８９】
ここでの適切なルイス酸は、好ましくはホウ素、アルミニウム、スズ、アンチモン、及び鉄からなる群からカチオンが選択される無機又は有機金属化合物である。
【００９０】
これらの挙げたルイス酸の中でも、特に金属ハロゲン化物であるルイス酸、例えば、三フッ化ホウ素、塩化アルミニウム、塩化亜鉛、塩化第一スズ、三塩化アンチモン、塩化第二鉄、三フッ化ホウ素ジメチルエーテル錯体、三フッ化ホウ素−ジエチルエーテル錯体、三フッ化ホウ素−ジプロピルエーテル錯体などが特に優先され、塩化第一スズが特に好ましい。
【００９１】
ルイス酸には、ルイス酸自体だけでなく、ルイス酸の機能を付与する金属又は金属化合物、例えば酸化物及び硫化物も含まれ、三酸化アンチモン（Ｓｂ２Ｏ３）、酸化亜鉛（ＺｎＯ）、及び硫化亜鉛（ＺｎＳ）が好ましい。
【００９２】
組成物（Ｃ）において、酸性架橋触媒は、ポリマー（ＦＡ）及び（ＦＢ）の総重量に対して好ましくは０．００１〜２．０重量％に含まれる量で、より好ましくは、０．００５〜０．５重量％に含まれる量で含まれる。
【００９３】
酸性架橋触媒は、上で詳述した通りに調製した組成物（Ｃ）に都合よく添加することができる。
【００９４】
代替の実施形態では、酸性架橋触媒は、組成物（Ｃ）を調製するために同じものを使用する前に、ポリマー（ＦＡ）に、ポリマー（ＦＢ）に、又はポリマー（ＦＡ）とポリマー（ＦＢ）の両方に添加することができる。
【００９５】
ポリマー（ＦＡ）とポリマー（ＦＢ）のいずれかに添加される場合、酸性架橋触媒は、好ましくは、ポリマー（ＦＡ）とポリマー（ＦＢ）のいずれかの重量に対して０．００１〜２．０重量％に含まれる量で含まれ、より好ましくは、０．００５〜０．５重量％に含まれる量で含まれる。
【００９６】
ポリマー（ＦＡ）とポリマー（ＦＢ）の両方に添加される場合、酸性架橋触媒は、好ましくは、ポリマー（ＦＡ）とポリマー（ＦＢ）の総重量に対して０．００１〜２．０重量％に含まれる量で含まれ、より好ましくは、０．００５〜０．５重量％に含まれる量で含まれる。
【００９７】
酸性架橋触媒は、好ましくはポリマー（ＦＢ）のみに添加される。
【００９８】
本発明の一実施形態では、組成物（Ｃ）は、
Ａ）
−  少なくとも７０モル％、好ましくは少なくとも７５モル％、より好ましくは少なくとも８５モル％のフッ化ビニリデン（ＶＤＦ）、
−  ０．１モル％〜３．０モル％、好ましくは０．２モル％〜１．５モル％、より好ましくは０．５モル％〜１．０モル％の、少なくとも１種のヒドロキシル基含有ビニルモノマー（ＨＡ）、
由来の繰り返し単位を含み；
−  任意選択的には、０．５〜３．０モル％の、少なくとも１種のフッ素化コモノマー（ＣＦ）由来の繰り返し単位も含む；
少なくとも１種のポリマー（ＦＡ）；
Ｂ）
−  少なくとも７０モル％、好ましくは少なくとも７５モル％、より好ましくは少なくとも８５モル％のフッ化ビニリデン（ＶＤＦ）、
−  ０．１モル％〜３．０モル％、好ましくは０．２モル％〜１．５モル％、より好ましくは０．５モル％〜１．０モル％の、少なくとも１種のカルボキシル基含有ビニルモノマー（ＣＡ）、
由来の繰り返し単位を含み；
−  任意選択的には、０．５〜３．０モル％の、少なくとも１種のフッ素化コモノマー（ＣＦ）由来の繰り返し単位も含む；
少なくとも１種のポリマー（ＦＢ）；
Ｃ）ポリマー（ＦＡ）と（ＦＢ）の総重量に対して０．００１〜２．０重量％に含まれる量、より好ましくは０．００５〜０．５重量％に含まれる量の酸性架橋触媒；
を含み、好ましくはこれらからなる。
【００９９】
本発明の一実施形態では、組成物（ＣＳ）は、
Ａ）
−  少なくとも７０モル％、好ましくは少なくとも７５モル％、より好ましくは少なくとも８５モル％のフッ化ビニリデン（ＶＤＦ）、
−  ０．１モル％〜３．０モル％、好ましくは０．２モル％〜１．５モル％、より好ましくは０．５モル％〜１．０モル％の、少なくとも１種のヒドロキシル基含有ビニルモノマー（ＨＡ）、
由来の繰り返し単位を含み；
−  任意選択的には、０．５〜３．０モル％の、少なくとも１種のフッ素化コモノマー（ＣＦ）由来の繰り返し単位も含む；
少なくとも１種のポリマー（ＦＡ）；
Ｂ）
−  少なくとも７０モル％、好ましくは少なくとも７５モル％、より好ましくは少なくとも８５モル％のフッ化ビニリデン（ＶＤＦ）、
−  ０．１モル％〜３．０モル％、好ましくは０．２モル％〜１．５モル％、より好ましくは０．５モル％〜１．０モル％の、少なくとも１種のカルボキシル基含有ビニルモノマー（ＣＡ）、
由来の繰り返し単位を含み；
−  任意選択的には、０．５〜３．０モル％の、少なくとも１種のフッ素化コモノマー（ＣＦ）由来の繰り返し単位も含む；
少なくとも１種のポリマー（ＦＢ）；
Ｃ）ポリマー（ＦＡ）と（ＦＢ）の総重量に対して０．００１〜２．０重量％に含まれる量、より好ましくは０．００５〜０．５重量％に含まれる量の酸性架橋触媒；並びに
Ｄ）少なくとも１種の有機溶媒；
を含み、好ましくはこれらからなる。
【０１００】
本発明の一実施形態では、組成物（ＣＳ）は、
Ａ）
−  少なくとも７０モル％、好ましくは少なくとも７５モル％、より好ましくは少なくとも８５モル％のフッ化ビニリデン（ＶＤＦ）、
−  ０．１モル％〜３．０モル％、好ましくは０．２モル％〜１．５モル％、より好ましくは０．５モル％〜１．０モル％の、少なくとも１種のヒドロキシル基含有ビニルモノマー（ＨＡ）、
由来の繰り返し単位を含み；
−  任意選択的には、０．５〜３．０モル％の、少なくとも１種のフッ素化コモノマー（ＣＦ）由来の繰り返し単位も含む；
少なくとも１種のポリマー（ＦＡ）；
Ｂ）
−  少なくとも７０モル％、好ましくは少なくとも７５モル％、より好ましくは少なくとも８５モル％のフッ化ビニリデン（ＶＤＦ）、
−  ０．１モル％〜３．０モル％、好ましくは０．２モル％〜１．５モル％、より好ましくは０．５モル％〜１．０モル％の、少なくとも１種のカルボキシル基含有ビニルモノマー（ＣＡ）、
由来の繰り返し単位を含み；
−  任意選択的には、０．５〜３．０モル％の、少なくとも１種のフッ素化コモノマー（ＣＦ）由来の繰り返し単位も含む；
少なくとも１種のポリマー（ＦＢ）；
Ｃ）ポリマー（ＦＡ）と（ＦＢ）の総重量に対して０．００１〜２．０重量％に含まれる量の、より好ましくは０．００５〜０．５重量％に含まれる量の酸性架橋触媒；並びに
Ｄ）水：
を含み、好ましくはこれらからなる。
【０１０１】
組成物（Ｃ）は、熱処理及び架橋を行う前に物品へと成形することができる。
【０１０２】
架橋は熱的に生じるため、架橋プロセスは、組成物（Ｃ）の成形品への製造と連携させることができる。
【０１０３】
組成物（ＣＳ）、及び組成物（ＤＳ）は、物品へと成形することができ、その後、少なくとも１種の有機溶媒又は水の除去のための熱処理を行うことで、前記有機溶媒又は水を含まない組成物（Ｃ）を再度得ることができる。
【０１０４】
本発明の組成物（Ｃ）は、１３０℃〜２５０℃に含まれる温度で熱処理することで、改善された分子量を特徴とする架橋フルオロポリマー（ＸＬＦ）を得ることができる。
【０１０５】
本明細書で使用される「熱処理」、「熱的に架橋される」、及び「熱的に起こる」は、本発明の架橋プロセスが温度によって活性化されることを意味すると理解される。当業者は、架橋を達成するために必要な時間が通常温度に依存し、温度の上昇に伴い架橋がより急速に起こることを認識するであろう。したがって、熱処理の時間は、温度、並びにポリマー（ＦＡ）及びポリマー（ＦＢ）の性質に応じて、５分から最大３０日まで変動し得る。
【０１０６】
本発明の組成物（Ｃ）は、成形された物品へと適切に変換することができ、その後、前記物品の性能を改善するためにこれに対して熱架橋を行うことができる。
【０１０７】
熱架橋は、ポリマー（ＦＡ）中のモノマー（ＨＡ）に由来する繰り返し単位のヒドロキシル基の少なくとも一部と、ポリマー（ＦＢ）中のモノマー（ＣＡ）に由来する繰り返し単位のカルボキシル基の少なくとも一部との反応を含む。
【０１０８】
熱処理は、空気中又は不活性ガス雰囲気下で行うことができる。
【０１０９】
一態様では、本発明は、架橋フルオロポリマー（ＸＬＦ）を含む物品を製造するための方法を提供し、この方法は、
ａ）押出、射出成形、圧縮成形、トランスファー成形などの技術により上で規定した組成物（Ｃ）を成形品へと溶融加工すること；
ｂ）工程ａ）で得られた成形品を１３０℃〜２５０℃に含まれる温度で熱処理すること；
を含む。
【０１１０】
本発明の好ましい実施形態では、溶融加工が含まれる場合、２５℃でジメチルホルムアミド中で測定されたポリマー（ＦＡ）及び（ＦＢ）の固有粘度は、０．０５ｌ／ｇ〜０．１５ｌ／ｇに含まれる。
【０１１１】
別の態様では、本発明は、架橋フルオロポリマー（ＸＬＦ）を含む物品を製造するための方法を提供し、この方法は、
ａ）開放型のモールドの中で、水平面又はパッド上で、溶液を注型するなどの手法により上で規定した有機溶媒中の溶液組成物（ＣＳ）を成形品へと加工すること；
ｂ）有機溶媒を除去して、組成物（Ｃ）の成形品を得ること；
ｃ）工程ｂ）で得た成形品を１３０℃〜２５０℃に含まれる温度で熱処理すること；
を含む。
【０１１２】
本発明の好ましい実施形態では、溶液プロセスが含まれる場合、２５℃でジメチルホルムアミド中で測定されるポリマー（ＦＡ）及び（ＦＢ）の固有粘度は、０．１５ｌ／ｇ〜０．３５ｌ／ｇに含まれる。
【０１１３】
別の態様では、本発明は、架橋フルオロポリマー（ＸＬＦ）を含む物品を製造するための方法を提供し、方法は、
ａ）成形品へなどの手法により上で規定した水分散液の形態の組成物（ＣＤ）を加工すること；
ｂ）有機溶媒を除去して、組成物（Ｃ）の成形品を得ること；
ｃ）工程ｂ）で得た成形品を１３０℃〜２５０℃に含まれる温度で熱処理すること；
を含む。
【０１１４】
本発明は、更に、上で規定した通りに得た架橋フルオロポリマー（ＸＬＦ）を含む物品に関する。
【０１１５】
本発明の架橋性フルオロポリマー（Ｆ）、及び前記ポリマー（Ｆ）を含有する組成物（Ｃ）の主な目的用途は、耐薬品性、表面特性、及び高い使用温度の点でＰＶＤＦの周知の明らかになっている特徴を維持しながらも、成形することができ、且つ後に熱処理によって架橋することができる物品を製造することである。
【０１１６】
例えば、固体形態のポリマー（Ｆ）又は組成物（Ｃ）は、化学処理産業並びに石油及びガス産業におけるパイプ、シート、取り付け具、及びコーティングの製造のために特に適している。
【０１１７】
溶液中のポリマー（Ｆ）又は組成物（Ｃ）は、フィルムや膜、特に、例えばＪｏｕｒｎａｌ  ｏｆ  Ｍｅｍｂｒａｎｅ  Ｓｃｉｅｎｃｅ  １７８（２０００）１３−２３に記載されているものなどの多孔質膜の製造のために特に適している。
【０１１８】
分散液中のポリマー（Ｆ）又は組成物（Ｃ）は、例えば米国特許出願公開第２０１５０３９０６号明細書（ＡＲＫＥＭＡ  Ｉｎｃ．）１９／０８／２０１４に記載されている用途など、セパレータコーティングとして使用するための電極及び層用のバインダーなどの、電池の構成要素の製造に特に適している。
【０１１９】
参照により本明細書中に組み込まれる任意の特許、特許出願及び刊行物の開示が、それが用語を不明確とし得る程度まで本出願の記載と対立する場合、本記載が優先するものとする。
【実施例】
【０１２０】
ポリマー（ＦＡ）及びポリマー（ＦＢ）の固有粘度の決定
固有粘度（η）［ｄｌ／ｇ］は、Ｕｂｂｅｌｈｏｄｅ粘度計を用い、ポリマー（ＦＡ）又はポリマー（ＦＡ）を約０．２ｇ／ｄｌの濃度でＮ，Ｎ−ジメチルホルムアミド中に溶解させることによって得た溶液の、２５℃での滴下時間に基づいて、以下の式：
2021533233.tif 000008
（式中、ｃは、ポリマー濃度［ｇ／ｄｌ］であり、ηｒは、相対粘度、即ち、試料溶液の滴下時間と、溶媒の滴下時間との間の比であり、ηｓｐは、比粘度、即ち、ηｒ−１であり、Γは、ポリマー（ＦＡ）又はポリマー（ＦＡ）については３に相当する実験因子である）
を用いて測定した。
【０１２１】
ポリマー（ＦＡ）中のランダムに分布している（ＨＡ）単位のフラクションとポリマー（ＦＢ）中のランダムに分布している（ＣＡ）単位のフラクションの決定
ポリマー（ＦＡ）及びポリマー（ＦＢ）の中にそれぞれランダムに分布している（ＨＡ）と（ＣＡ）の単位のフラクションは、国際公開第２０１３／０１０９３６号パンフレットに開示された手順に従って、１９Ｆ−ＮＭＲによって決定した。
【０１２２】
実施例１：ターポリマーＶＤＦ−ＨＦＰ−ＨＥＡ（ポリマー（ＦＡ））の調製
２５０ｒｐｍの速度で動作する羽根車を備えた８０リットルの反応器に、順に５８２４２ｇの脱塩水及び１１．１ｇのＭＥＴＨＯＣＥＬ（登録商標）Ｋ１００  ＧＲ懸濁化剤を入れた。反応器を、順に真空（３０ｍｍＨｇ）及び１４℃でのパージ窒素でパージした。次いで、イソドデカン中のｔ−アミルペルピバレート開始剤の７５重量％溶液の１４９．９ｇを入れた。３００ｒｐｍの速度で、２１．６ｇのヒドロキシエチルアクリレート（ＨＥＡ）及び１８７３ｇのヘキサフルオロプロピレン（ＨＦＰ）モノマーを反応器に入れ、引き続き１６５９７ｇのフッ化ビニリデン（ＶＤＦ）を入れた。反応器を５７℃の設定点温度まで徐々に加熱し、圧力を１１０バールに固定した。重合中、２４０．６ｇのＨＥＡを含有する１３ｋｇの水溶液を供給することによって、圧力を１１０バールに常に等しく保った。この供給後、それ以上の水溶液を導入しなかったところ、圧力が低下し始めた。次いで、大気圧に達するまで反応器を脱気することによって重合を止めた。概して、モノマーのほぼ７５％転化率が得られた。次いで、そのように得られたポリマーを回収し、脱塩水で洗浄し、６５℃でオーブン乾燥させた。
【０１２３】
実施例２：ターポリマーＶＤＦ−ＨＦＰ−ＡＡの調製（（ポリマー（ＦＢ））
２５０ｒｐｍの速度で動作する羽根車を備えた８０リットルの反応器に、順に５９００４ｇの脱塩水及び１１．１ｇのＭＥＴＨＯＣＥＬ（登録商標）Ｋ１００  ＧＲ懸濁化剤を入れた。反応器を、順に真空（３０ｍｍＨｇ）及び２０℃でのパージ窒素でパージした。次いで、イソドデカン中のｔ−アミルペルピバレート開始剤の７５重量％溶液の１７４．８ｇを導入した。３００ｒｐｍの速度で、８．８ｇのアクリル酸（ＡＡ）及び１８７４ｇのヘキサフルオロプロピレン（ＨＦＰ）モノマーを反応器に入れ、引き続き１６６７２ｇのフッ化ビニリデン（ＶＤＦ）を入れた。反応器を５６℃の設定点温度まで徐々に加熱し、圧力を１１０バールに固定した。重合中、１７８．５ｇのＡＡを含有する１２．７８ｋｇの水溶液を供給することによって、圧力を１１０バールに常に等しく保った。この供給後、それ以上の水溶液を導入しなかったところ、圧力が低下し始めた。次いで、大気圧に達するまで反応器を脱気することによって重合を止めた。概して、モノマーのほぼ８０％転化率が得られた。次いで、そのように得られたポリマーを回収し、脱塩水で洗浄し、６５℃でオーブン乾燥させた。
【０１２４】
実施例１及び２で調製したポリマー（Ａ）及び（Ｂ）の組成及び固有粘度を表１に報告した。
【０１２５】
2021533233.tif 000009
【０１２６】
ポリマー（ＦＡ）中のランダムに分布した単位（ＨＡ）及びポリマー（ＦＢ）中の（ＣＡ）のフラクションは、４０％超である。
【０１２７】
実施例３：ポリマー（ＦＡ）とポリマー（ＦＢ）の５０／５０重量％のブレンド、押出、及びペレット化
最初の工程で、５０重量パーセントのポリマーＦＡを高速ミキサーＨｅｎｓｃｈｅｌ（ＦＭＬ４０型）中で５０重量パーセントのポリマーＦＢと混合することで、粉末混合物Ｂ１を得た。次いで、第２の工程で粉末混合物Ｂ１を入れ、メインフィーダーを備えた二軸共回転押出機（スクリュー径Ｄが３４ｍｍのＬｅｉｓｔｒｉｔｚ  ＬＳＭ  ３０．３４  ＧＧ−５Ｒ）中でペレット化した。バレルは、目的の温度プロファイルを設定できる６つの温度制御ゾーンから構成されていた（表２を参照）。ダイは、それぞれ直径４ｍｍの２つの穴から構成されていた。押出機回転速度は１００ｒｐｍであった。２つの押出物を水タンクの中で冷却し、引き出してから圧縮空気で乾燥した。最後に、２つの押出物を、ペレットを得るために切断した。
【０１２８】
2021533233.tif 000010
【０１２９】
実施例４：１０ｐｐｍのＳｂ２Ｏ３を含むポリマー（ＦＡ）とポリマー（ＦＢ）の５０／５０重量％のブレンド、押出、及びペレット化
最初の工程で、４９．９９５重量パーセントのポリマーＦＡを、４９．９９５重量パーセントのポリマーＦＢ及び０．０１重量パーセントのＳｉｇｍａ−Ａｌｄｒｉｃｈから供給された酸化アンチモン（ＩＩＩ）（Ｓｂ２Ｏ３）と共に高速ミキサーＨｅｎｓｃｈｅｌ（ＦＭＬ４０型）を用いて混合することで、粉末混合物Ｂ２を得た。次いで、第２の工程で粉末混合物Ｂ２を入れ、メインフィーダーを備えた二軸共回転押出機（スクリュー径Ｄが３４ｍｍのＬｅｉｓｔｒｉｔｚ  ＬＳＭ  ３０．３４  ＧＧ−５Ｒ）中でペレット化した。目的の温度プロファイルを設定できる６つの温度制御ゾーンが存在する（表３を参照）。ダイは、それぞれ直径４ｍｍの２つの穴から構成されていた。押出機回転速度は１００ｒｐｍであった。２つの押出物を水タンクの中で冷却し、引き出してから圧縮空気で乾燥した。最後に、２つの押出物を、ペレットを得るために切断した。
【０１３０】
2021533233.tif 000011
【０１３１】
実施例５：熱処理−架橋
ポリマーＦＡ及びＦＢ並びにブレンドＢ１及びＢ２を、動的機械的分光計Ａｎｔｏｎ  Ｐａａｒ  ＭＣＲ５０２（形状：平行板（２５ｍｍ）；モード：１９０℃と２３０℃の２つの温度での動的時間掃引試験）に入れた。２８．８秒及び７２００秒後に測定された見かけ粘度を以下の表４に示す。
【０１３２】
2021533233.tif 000012
【０１３３】
実施例６：架橋評価
実施例３で得たブレンドＢ１のペレット及び実施例４で得たブレンドＢ１のペレットを用いて、それぞれ厚さ１．５ｍｍの（１０＊１０ｃｍ）の２つの試験板を製造した。それぞれのうちの１つは１４０℃且つ４８時間のオーブンで処理されたものである。その後、４つの試験板のゲルのパーセント割合を以下の通りに決定した。
【０１３４】
完全に溶解するまで（約２時間）、撹拌しながら４５℃でペレットをＤＭＡの中に溶解させる（０．２５％ｗ／ｖｏｌ）。その後、Ｓｏｒｖａｌｌ  ＲＣ−６  Ｐｌｕｓ遠心分離機（ローターモデル：Ｆ２１Ｓ−８Ｘ５０Ｙ）を使用して、２００００ｒｐｍで６０分間、室温で遠心分離する。その後、乾燥した残留物を計量して、ゲルのパーセント割合を推定する。
【０１３５】
結果を以下の表５に示す。
【０１３６】
2021533233.tif 000013
【０１３７】
結果は、ブレンドＢ１とブレンドＢ２が完全に架橋されており、不溶物のパーセント割合が非常に高いことを示している。
【国際調査報告】
2021533233.tif 000018
2021533233.tif 000019
2021533233.tif 000020